(57)【特許請求の範囲】
【請求項１】
好ましくは１８５℃未満の融点を有する少なくとも１つのポリアミドと、好ましくは２５℃で７５０〜１００，０００ｍＰａ．ｓの粘度を有し、ＯＨ末端化された少なくとも１つの液体ポリシロキサン化合物とを含む熱可塑性組成物の製造方法であって、１ａ）少なくとも１つのポリアミドを少なくとも１つのポリアミドの融点より高い温度、好ましくは１８５℃未満の温度に加熱する工程；
２ａ）攪拌下に、少なくとも１つの液体ポリシロキサン化合物と、該液体ポリシロキサンとは異なるアミノ官能性シロキサンである安定化剤とを、工程１ａ）の加熱された化合物に添加する工程、ここで、温度は少なくとも１つのポリアミドの融点より高く、好ましくは１８５℃未満に保たれ；および
３ａ）得られた工程２ａ）の混合物を好ましくは８０〜１８０℃、より好ましくは１１０〜１４０℃で混合する工程を含む方法。
【請求項２】
少なくとも１つのポリアミドは、熱可塑性組成物の全重量に基づいて２５〜７０重量％において存在する、請求項１に記載の方法。
【請求項３】
安定化剤は、熱可塑性組成物の全重量に基づいて０．１〜１５重量％において存在する、請求項１または２に記載の方法。
【請求項４】
請求項１〜３のいずれかに記載の方法により得られる熱可塑性組成物のシーラント、接着剤において、またはレオロジー調整剤または表面改質剤としての使用。
【請求項５】
請求項１〜３のいずれかに記載の方法により得られる熱可塑性組成物のホットメルト接着剤としての使用。
【請求項６】
ホットメルト接着剤が充填剤および任意に添加剤を更に含む、請求項５に記載の使用。
【請求項７】
ホットメルト接着剤が架橋剤を更に含む、請求項５または６に記載の使用。
【請求項８】
架橋剤は、メチルトリス（ジメチルケトキシム）シラン、ビニルトリス（メチルエチルケトキシム）シラン、メチルトリス（メチルエチルケトキシム）シランおよびこれらの組み合わせから選択される、請求項７に記載の使用。
【請求項９】
ホットメルト接着剤の全重量に基づいて２０〜８０重量％の量で請求項１〜３のいずれかに記載の方法により得られる熱可塑性組成物を含む、請求項５〜８のいずれかに記載の使用。
【請求項１０】
ホットメルト接着剤の全重量に基づいて１０〜６０重量％の量で充填剤を含む、請求項６〜９のいずれかに記載の使用。
【請求項１１】
充填剤はケイ酸塩である、請求項６〜１０のいずれかに記載の使用。
【請求項１２】
少なくとも１つの添加剤は、接着促進剤、安定剤、粘着付与剤、更なる熱可塑性ポリマー、可塑剤、触媒、湿気捕捉剤およびこれらの組み合わせからなる群から選択される、請求項６〜１１のいずれかに記載の使用。
【請求項１３】
少なくとも１つの添加剤は、ホットメルト接着剤の全重量に基づいて０．１〜３０重量％存在する、請求項６〜１２のいずれかに記載の使用。
【請求項１４】
自動車部品、構造物、窓、グレージング、衛生用品、付属品、屋根材、配管若しくは器具の適用または窓枠の接合における、請求項６〜１３のいずれかに記載の使用。
【発明の詳細な説明】
【技術分野】
【０００１】
本発明は、少なくとも１種のポリアミドと少なくとも１種の液体ポリシロキサン化合物とを含む熱可塑性組成物であって、以下に定義する特定の方法によって得ることができるものに関する。さらに、本発明は、シーラント、接着剤における、またはレオロジー調整剤または表面改質剤としてのこの熱可塑性組成物の使用に関する。さらに、特定の熱可塑性組成物を含むホットメルト接着剤およびこのホットメルトを自動車部品、建築物、窓、グレージング、衛生用途、付属品、屋根材、配管、器具の適用および窓ガラスの接合に使用することも本発明の一部である。
【発明の概要】
【発明が解決しようとする課題】
【０００２】
一般的なシリコーンシーラントは、シリコーンシーラントが硬化する前に、一緒にシーリングされるべき基材を維持する能力を有さない。シリコーンシーラントによるより正確なシーリングを確実にするために、本発明の目的は、共通のシリコーンシーラントの特性を有するが、硬化前に一緒に結合される基板を保持する能力を有する接着剤を提供することであった。
【課題を解決するための手段】
【０００３】
本発明者らは、驚くべきことに、本発明の特定の熱可塑性組成物を用いて、標準的なシリコーンシーラントの特性を示し、標準的なホットメルトの高いグリーン強度を有するホットメルト接着剤を得ることができることを見出した。
【発明を実施するための形態】
【０００４】
特に、本発明は、以下に関する：
熱可塑性組成物であって、好ましくは１８５℃未満の融点を有する少なくとも１つのポリアミドと、好ましくは２５℃で７５０〜１００，０００ｍＰａ．ｓの粘度を有し、ＯＨ末端化された少なくとも１つの液体ポリシロキサン化合物とを含み、以下の工程を含む方法によって得られる熱可塑性組成物：
１ａ）少なくとも１つのポリアミドを少なくとも１種のポリアミドの融点より高い温度、好ましくは１８５℃未満の温度に加熱する工程；  
２ａ）攪拌下に、
少なくとも１つのポリシロキサン
を工程１ａ）の加熱された化合物に添加する工程を含み、温度は少なくとも１つのポリアミドの融点より高く、好ましくは１８５℃未満に保たれ；および
３ａ）得られた工程２ａ）の混合物を好ましくは８０〜１８０℃、より好ましくは１１０〜１４０℃で混合する工程。  
【０００５】
シーラント、接着剤、またはレオロジー調整剤または表面改質剤としての本発明による熱可塑性組成物の使用。  
【０００６】
本発明による熱可塑性組成物を含むホットメルト接着剤。  
【０００７】
本発明によるホットメルト接着剤の自動車部品、構造物、窓、グレージング、衛生用品、付属品、屋根材、配管、器具の適用および窓枠の接合における使用。  
【０００８】
さらに好ましい実施形態は、特許請求の範囲に記載されている。  
【０００９】
本明細書において、用語「１つの（ａ）」および「少なくとも１つの（ａｎ）」は、「１つまたは複数」という用語と同じであり、交換可能に使用することができる。  
【００１０】
他に指示がない限り、以下の「実施例および測定方法」の項に記載された測定方法が本発明において採用される。  
【００１１】
ポリアミドは、異なるモノマーから調製することができる。好ましくは、分子量は、２５０℃未満の温度で溶融物として処理することができるポリアミドが得られるように選択される。ポリアミドは、ジカルボン酸およびポリマー性脂肪酸またはそれらの組み合わせから選択することができる酸成分を使用することによって得ることができ、出発物質としてさらなるトリカルボン酸およびジアミン成分を含むこともできる。ポリアミドおよびそれらの製造は、当業者に一般的に知られている。好ましくは酸末端ポリアミド、より好ましくは線状酸末端ポリアミドが使用される。  
【００１２】
適当なジカルボン酸の例には、Ｃ４〜Ｃ６０ジカルボン酸、特にアジピン酸、アゼライン酸、コハク酸、ドデカン二酸、グルタル酸、スベリン酸、マレイン酸、ピメリン酸、セバシン酸、ウンデカン二酸または芳香族ジカルボン酸、例えばテレフタル酸、フタル酸、イソフタル酸またはこれらのジカルボン酸の混合物である。ジカルボン酸は当該技術分野において周知であり、市販されている。高分子脂肪酸も同様に適している。文献において「二量体酸」と呼ばれることもある高分子脂肪酸は、脂肪酸の重合から生じる複雑な混合物である。これらの高分子脂肪酸は、不飽和長鎖一塩基脂肪酸、例えばリノレン酸またはオレイン酸を結合することによって得られる。高分子脂肪酸の混合物も同様に使用でき、トール油脂肪酸の重合から市販されているものである。これらの高分子脂肪酸は、好ましくは以下の典型的な組成を有する：Ｃ１８一塩基酸（モノマー）約０〜５重量％、Ｃ３６二塩基酸（二量体）６０〜９５重量％、ときどき約９８重量％まで、組成物の総重量に基づいて約１〜３５重量％のＣ５４以上多塩基酸（三量体）を含む。重合体脂肪酸中のモノマー、ダイマーおよびトリマーの相対比は、出発物質の性質、重合条件および精製度に依存する。純度の高いグレードの重合体脂肪酸は、蒸留によって得られ、ダイマー脂肪酸の少なくとも７０重量％、好ましくは８０重量％、しばしば９５重量％または９８重量％までのダイマー脂肪酸を含む。高分子脂肪酸は、非水素化または水素化されていてもよい。  
【００１３】
少量成分として、モノカルボン酸またはトリカルボン酸も使用することができるが、架橋ポリアミドは好ましくは避けるべきである。高分子脂肪酸に加えて、酸成分はＣ４〜Ｃ１２ジカルボン酸を含有し得る。
【００１４】
好ましい模倣物では、ポリアミドのカルボン酸成分は、約２０〜９９モル％の高分子脂肪酸と約１〜８０モル％の少なくとも１種のＣ４〜Ｃ１２ジカルボン酸とを含有することができ、好ましくは、この混合物は約３０〜９５モル％ポリマー脂肪酸および約５〜７０モル％のＣ４〜Ｃ１２ジカルボン酸を含む。
【００１５】
ジアミン成分は、好ましくは、１以上の脂肪族ジアミン、より好ましくは偶数の炭素原子から選択され、アミン基は好ましくは炭素鎖の末端にある。脂肪族ジアミンは２〜２０個の炭素原子を含むことができ、炭素鎖は直鎖状またはわずかに分岐していてもよい。具体例は、１，２−エチレンジアミン、１，３−ジアミノプロパン、ジエチレントリアミン、ジプロピレントリアミン、１，４−ジアミノブタン、１，３−ジアミノペンタン、メチルペンタンジアミン、１，６−ヘキサメチレンジアミン、トリメチルヘキサメチレンジアミン、２−（２−アミノメトキシ）エタノール、２−メチルペンタメチレンジアミン、１，８−ジアミノオクタン、ネオペンタンジアミン、ジアミノジプロピルメチルアミン、１，１２−ジアミノドデカン。特に好ましい脂肪族ジアミンは、偶数個の炭素原子を有するＣ４〜Ｃ１２ジアミンである。ジアミンの別の群は、カルボキシル基の代わりに第１級アミン基を含む上記のような高分子脂肪酸に由来する。
【００１６】
ジアミン成分はまた、環状ジアミンまたは複素環式ジアミン、例えば１，４−シクロヘキサンジアミン、４，４’−ジアミノジシクロヘキシルメタン、ピペラジン、シクロヘキサン−ビス−（メチルアミン）、イソホロンジアミン、ジメチルピペラジン、ジピペリジルプロパン、ノルボルナンジアミン、ｍ−キシリレンジアミンまたはそれらの混合物等を含むこともできる。このような環状ジアミンの数平均分子量は、好ましくは８０ｇ／ｍｏｌ〜約３００ｇ／ｍｏｌである。さらに、アミノ成分は、ポリオキシアルキレンジアミン、例えばポリオキシエチレンジアミン、ポリオキシプロピレンジアミンまたはビス−（ジアミノプロピル）−ポリテトラヒドロフランなどを含んでよい。ポリオキシアルキレンジアミンは、商品名「Ｊｅｆｆａｍｉｎｅｓ」（Ｈｕｎｔｓｍａｎ  Ｃｏ．）として市販されている。それらの数平均分子量は、ジアミン成分の全量を基準として、好ましくは２００〜４，０００ｇ／ｍｏｌ、より好ましくは４００〜２，０００ｇ／ｍｏｌである。ジアミン化合物の数平均分子量は、参照としてポリスチレンを使用するＧＰＣにより決定する。
【００１７】
ジアミン成分は、好ましくは偶数脂肪族ジアミンを２０〜８５モル％、環状ジアミンを０〜７０モル％、ポリオキシアルキレンジアミンを０〜６０モル％含み、これにより、環状ジアミンまたはポリオキシアルキレンジアミンの少なくとも一方がアミン成分混合物中に存在する。
【００１８】
本発明のポリアミド樹脂は、慣用の縮合方法によって製造することができ、出発物質の酸基対アミン基は、ほぼ化学量論量で存在する。大部分の場合、縮合後に残留酸基または残留アミノ基が存在することが好ましく、残留酸基がより好ましい。これを達成するために、全官能基の１０当量％以下の出発物質の過剰の酸基またはアミン基が使用される。遊離カルボン酸の代わりに、対応するメチル−、エチル−またはプロピル−エステルを縮合反応に使用することができる。ポリアミド組成物の溶融粘度は、ステアリン酸のような単官能カルボン酸を少量添加することによって制御することができる。
【００１９】
ポリアミドは、５〜１８個の炭素原子を有するアミノカルボン酸またはその環状誘導体を１０モル％までの量でさらに含有することができる。このような成分の例には、６−アミノヘキサン酸、１１−アミノウンデカン酸、ω−ラウロラクタムおよびε−カプロラクタムが含まれる。
【００２０】
一官能性、二官能性または三官能性の原料をモノマーとして選択する場合、その量は、好ましくは溶融可能であるように、例えば架橋されていないポリアミドが得られるように選択される。例えば、架橋／ゲル化が起こる場合、三官能性成分の画分を低下させ、および／または一官能性アミンまたは脂肪酸の含有量を増加させると、ゲル化しにくいポリマーが得られる。
【００２１】
ジカルボン酸およびポリエーテルジアミンに基づく適切なポリアミドの例は、ＥＰ７４９４６３Ａ号に記載されている。二量体脂肪酸およびポリアミンに基づく別のタイプの適切なポリアミドは、ＥＰ２０４３１５Ａ号に開示されている。
【００２２】
例えば、さらに有用なポリアミドは、ポリエーテルジアミンを含む二量体脂肪酸を含まないポリアミドに基づく。それらは、１以上のＣ４〜Ｃ１８ジカルボン酸４０〜５０モル％、好ましくは５０モル％、脂肪族ジアミン５〜４５モル％、好ましくは１５〜４０モル％、１以上の脂環式ジアミン５〜４０モル％、好ましくは２０〜３０モル％、ポリエーテルジアミン０〜４０モル％、好ましくは５〜２５モル％含み、添加されるジアミンとジカルボン酸の合計はそれぞれ５０モル％であり、ジカルボン酸成分とジアミン成分とがほぼ等しいモル分率で存在する。いずれの場合も、全てのカルボン酸と全てのアミンの合計が１００モル％になる。
【００２３】
本発明による少なくとも１つのポリアミドは、好ましくは１８５℃未満、より好ましくは１０〜１８０℃、最も好ましくは３０〜１７０℃の融点を有する。また、軟化点は５０〜２００℃が好ましく、６０〜１５０℃がより好ましく、７０〜９０℃が最も好ましい。  粘度は８０℃で２５０〜１００，０００ｍＰａ・ｓが好ましく、８０℃で５００〜５０，０００ｍＰａ・ｓがより好ましく、８０℃で１，０００〜２０，０００ｍＰａ・ｓが最も好ましい。
【００２４】
２以上のポリアミドが熱可塑性組成物中に含まれる場合、工程１ａ）の温度は、高融点を有するポリアミドの融点より高くなければならない。例えば、熱可塑性組成物が１００℃の融点を有するポリアミドおよび１２０℃の融点を有する第２ポリアミドを含む場合、工程１ａ）の温度は１２０℃を超えるべきである。
【００２５】
少なくとも１つのポリアミドは、好ましくは、熱可塑性組成物の全重量に基づいて２５〜７０重量％、より好ましくは３０〜６０重量％、最も好ましくは４０〜５５重量％で存在する。
【００２６】
液体ポリシロキサン化合物は好ましくは、２５℃で７５０〜１００，０００ｍＰａ．ｓの粘度を有する。より好ましくは、これはヒドロキシル末端ジオルガノポリシロキサン化合物であり、２５℃で７５０〜１００，０００ｍＰａ．ｓの粘度を有する。
【００２７】
液体ポリシロキサンは好ましくはジオルガノポリシロキサンであり、より好ましくは、有機基はメチル基、エチル基、プロピル基、フェニル基およびビニル基またはそれらの組合せから選択される。例えば、ジオルガノポリシロキサンは、非限定的に、ポリジメチルシロキサン、エチルメチルポリシロキサン、アルキルジメチコン、ポリフェニルメチルシロキサン、例えばフェニルジメチコン、フェニルトリメチコンおよびビニルメチルメチコン、ジメチルシロキサンとメチルビニルシロキサンのコポリマー、このようなポリマーおよびコポリマーの混合物が含まれ、これらは好ましくはヒドロキシル末端である。好ましい実施形態では、ジオルガノポリシロキサンは線状である。より好ましい態様において、ジオルガノポリシロキサンはポリジメチルシロキサンであり、最も好ましくはＯＨ末端である。
【００２８】
本発明の好ましい実施形態において、液体ポリシロキサン化合物は、５００〜８００，０００ｇ／ｍｏｌ、より好ましくは５，０００〜７００，０００ｇ／ｍｏｌ、最も好ましくは５０，０００〜６００，０００ｇ／ｍｏｌの範囲の数平均分子量を有する。
【００２９】
液体ポリシロキサン化合物の例示的な化合物は、式（Ｉ）で示される：
【化１】
0006793646.tif 000002
［式中、Ｒ１〜Ｒ６は独立して置換もしくは非置換のアルキル基、ビニル基またはアリール基から選択され、より好ましくは非置換Ｃ１〜Ｃ６アルキル基であり、最も好ましくはＲ１〜Ｒ６はＣＨ３であり；
Ｘはヒドロキシル基またはＮＣＯ基であり、より好ましくはＸはヒドロキシルであり；および
ｎおよびｍは整数であり、少なくとも１、より好ましくはｎ＋ｍの合計は少なくとも１０であり、最も好ましくはｎ＋ｍは１０〜３０００であり、またはｎおよびｍは、式（Ｉ）の化合物の分子量）は、約１４，０００〜８４，０００ｇ／ｍｏｌ、より好ましくは３０，０００〜６５，０００ｇ／ｍｏｌ、最も好ましくは４０，０００〜６０，０００ｇ／ｍｏｌである。］
【００３０】
好ましい実施形態では、式（Ｉ）におけるＲ１〜Ｒ６はメチル基であり、Ｘがヒドロキシルである。さらなる好ましい実施形態は、Ｒ１〜Ｒ６はメチル基であり、Ｘはヒドロキシルであり、ｎおよびｍは、式（Ｉ）で示される化合物の数分子量が約１４，０００〜８４，０００ｇ／ｍｏｌ、より好ましくは３０，０００〜６５，０００ｇ／ｍｏｌ、最も好ましくは４０，０００〜６０，０００ｇ／ｍｏｌとうなるように選択される。  
【００３１】
式（Ｉ）で使用することができる例示的な置換および非置換アルキル基、ビニル基およびアリール基は、式（ＩＩ）について以下に記載する通りである。  
【００３２】
熱可塑性組成物は、工程２ａ）においてさらに添加される、少なくとも１つの安定化剤を任意に含むことができる。
【００３３】
本発明による安定化剤は、好ましくは、エポキシ、無水物、シラノール、カルボキシル、アミン、オキサゾリンまたはアルコキシまたはそれらの組み合わせから選択される少なくとも１つの官能基を有する官能性ジオルガノポリシロキサンから選択される。官能性ジオルガノポリシロキサンは、好ましくは少なくとも７００、好ましくは７００〜６０，０００、より好ましくは８００〜３０，０００ｇ／ｍｏｌの数平均分子量を有する。  
【００３４】
本発明による安定化剤の例は、エポキシ官能性ポリジメチルシロキサン、例えばモノ（２，３−エポキシ）プロピルエーテル末端ポリジメチルシロキサン、エポキシプロポキシプロピル末端ポリジメチルシロキサン、（エポキシシクロヘキシルエチル）メチルシロキサンジメチルシロキサン共重合体および（エポキシプロポキシプロピル）メチルシロキサンジメチルシロキサン共重合体；アミン官能性シロキサン、例えばアミノプロピル末端ポリジメチルシロキサン、アミノエチルアミノプロピル末端ポリジメチルシロキサン、アミノプロピルグラフト化ポリジメチルシロキサン、アミノエチルアミノプロピルグラフト化ポリジメチルシロキサン；無水物基を含有するポリジメチルシロキサン、例えば無水コハク酸末端ポリジメチルシロキサンおよび無水コハク酸グラフト化ポリジメチルシロキサン等；シラノール末端ポリジメチルシロキサン；カルボキシル基含有ポリジメチルシロキサン、例えば（モノ）カルボキシデシル末端ポリジメチルシロキサンおよびカルボキシデシル末端ポリジメチルシロキサン等；およびオキサゾリン基を含むポリジメチルシロキサン、例えばビニルオキサゾリングラフト化ポリジメチルシロキサンが挙げられる。  
【００３５】
最も好ましい態様において、安定剤は、式（ＩＩ）：
【化２】
0006793646.tif 000003
［式中、各Ｒ７は、独立して、置換または非地下のＣ１〜Ｃ６アルキルおよびアリール基から選択され、好ましくは非置換Ｃ１〜Ｃ６アルキル基から選択され、より好ましくはメチルまたはプロピルであり、最も好ましくはＲ７はメチルであり；
各Ｒ８は独立して、ヒドロキシル基、アルキル基、アリールビニル基およびフェニル基から選択され、好ましくはヒドロキシルまたはＣ１〜Ｃ６アルキル基であり、最も好ましくは、Ｒ８がヒドロキシルであり、および
ｐは１００〜２，０００の整数であるか、または式（ＩＩ）の化合物が４００〜２０，０００ｇ／ｍｏｌ、好ましくは６００〜１０，０００ｇ／ｍｏｌ、より好ましくは１，０００〜７，５００ｇ／ｍｏｌの数平均分子量を有するように選択され；および
Ｒ９は、独立して、−Ｒ１０−ＮＨ−Ｒ１１、Ｃ１〜Ｃ６アルキルまたはＨから選択され、ただし少なくとも１つの−Ｒ１０−ＮＨ−Ｒ１１が存在し、その少なくとも一つ−Ｒ１０−ＮＨ−Ｒ１１は、アミノプロピル基、より好ましくは５〜３０、より好ましくは７〜１５−Ｒ１０−ＮＨ−Ｒ１１が存在し、最も好ましくはアミノプロピル基であり；および
Ｒ１０は、独立して、Ｃ１〜Ｃ６アルキルまたはＣ１〜Ｃ６アルコキシから選択され、好ましくはＲ１０は独立して、Ｃ１〜Ｃ６アルキルから選択され；および
Ｒ１１は、独立して、水素、アミノアルキル、アミノアルケニル、アミノアリール、およびアミノシクロアルキル基の群から選択され、好ましくはＲ１１は水素である。］
で示されるアミノ官能性シロキサンである。  
【００３６】
本明細書で使用される場合、用語「独立して選択される」は、分子の各Ｒ基が同一であっても異なっていてもよいことを示す。例えば、式（ＩＩ）の化合物中の各Ｒ９は、ｐ［Ｒ７−ＳｉＲ９−Ｏ］単位のそれぞれについて異なっていてもよい。好ましくは、３つの異なった種類の［Ｒ７−ＳｉＲ９−Ｏ］単位は、より好ましくは２つの異なった種類の［Ｒ７−ＳｉＲ９−Ｏ］単位が存在する。
【００３７】
本明細書で使用する場合、用語「アルキル」は、単独でまたは組み合わせて、１〜１０個の炭素原子、好ましくは１〜８個の炭素原子、より好ましくは１〜６個の炭素原子を含む直鎖および分枝鎖の飽和炭化水素基を意味する。このような基の例は、メチル、エチル、ｎ−プロピル、イソプロピル、ｎ−ブチル、イソブチル、ｓｅｃ−ブチル、ｔｅｒｔ−ブチル、２−メチルブチル、ペンチル、イソアミル、ヘキシル、３−メチルペンチル、オクチル、２−エチルヘキシル等が挙げられる。好ましい置換基はＦおよびフェニルである。より好ましい態様において、「アルキル」は置換されていない。  
【００３８】
本明細書で使用される場合、用語「アルケニル」は、単独でまたは組み合わせて、２〜約１８個の炭素原子、好ましくは２〜８個の炭素原子、より好ましくは２〜６個の炭素原子を含む置換されていてよい直鎖および分枝鎖炭化水素基を定義する。例えば、エテニル、プロペニル、ブテニル、ペンテニルおよびヘキセニルなどの少なくとも１つの二重結合を含む。好ましい置換基はＦおよびフェニルである。より好ましい実施形態において、「アルケニル」は置換されていない。  
【００３９】
用語「アルケニレン」は、単独または組み合わせて、２〜約１８個の炭素原子、好ましくは２〜８個の炭素原子、より好ましくは２〜６個の炭素原子を含む二価の直鎖および分岐鎖炭化水素基を定義し、例えば、エテニレン、プロペニレン、ブテニレン、ペンテニレン、およびヘキセニレンなどが挙げられる。  
【００４０】
用語「アルコキシ」または「アルキルオキシ」は、単独または組み合わせて、用語アルキルが上で定義されるアルキルエーテル基を指す。好ましいアルキルエーテル基としては、メトキシ、エトキシ、ｎ−プロポキシ、イソプロポキシ、ｎ−ブトキシ、イソブトキシ、ｓｅｃ−ブトキシ、ｔｅｒｔ−ブトキシおよびヘキサノキシが挙げられる。
【００４１】
用語「アリール」は、単独でまたは組み合わせて、６〜１８個、好ましくは６〜１０個の環炭素原子を含有する環式、二環式または三環式芳香族基を指し、環式芳香族基はＦまたはフェニルで、アリール基が芳香族であるという条件で、Ｎ、ＳまたはＯのようなヘテロ原子を含むことができる。好ましい実施形態では、アリールは置換されず、ヘテロ原子を含まない。  
【００４２】
用語「ビニル」は、Ｆまたはフェニルで置換されていないまたは置換されたビニルを意味する。好ましい実施形態では、ビニルは置換されていない。  
【００４３】
用語「アミノアルキル、アミノアルケニル、アミノアリールおよびアミノシクロアルキル」は、アミノ基および上記で定義したアルキル基および「アルキル」を包含する。  
【００４４】
好ましい実施形態では、安定剤は、熱可塑性組成物の総重量に基づいて、０．１〜１５重量％、より好ましくは０．３〜１０重量％、最も好ましくは０．５〜５重量％で存在する。より好ましい実施形態では、この安定剤は、アミノ官能性シロキサンであり、最も好ましくは、式（ＩＩ）によるアミノ官能性シロキサンである。  
【００４５】
本発明の熱可塑性組成物は、シーラント、接着剤において、またはレオロジー調整剤または表面改質剤として使用することができる。  
【００４６】
さらに、本発明は、本発明による熱可塑性組成物を含むホットメルト接着剤に関する。  ホットメルト接着剤は、好ましくは充填剤をさらに含むことができる。より好ましい実施形態では、ホットメルト接着剤は、充填剤および添加剤をさらに含む。ホットメルト接着剤は、非反応性ホットメルト接着剤であってもよく、または架橋剤をさらに含み、したがって反応性ホットメルト接着剤であってもよい。
【００４７】
反応性ホットメルトを得るために本発明のホットメルトに架橋剤を用いる場合、架橋剤は好ましくは、テトラエチルオルトシリケート（ＴＥＯＳ）、ＴＥＯＳの重縮合物、メチルトリメトキシシラン（ＭＴＭＳ）、ビニルトリメトキシシラン、メチルビニルジメトキシシラン、ジメチルジエトキシシラン、ビニルトリエトキシシラン、テトラ−ｎ−プロピルオルトシリケート、ビニルトリス（メチルエチルケトオキシム）シラン、メチルトリス（メチルエチルケトキシム）シラン、メチルトリス（メチルメチルケトオキシム）シラン、トリスアセトアミドメチルシラン、ビスアセトアミドジメチルシラン、トリス（Ｎ−メチルアセトアミド）メチルシラン、ビス（Ｎ−メチルアセトアミド）ジメチルシラン、（Ｎ−メチルアセトアミド）メチルジアルコキシシラン、トリスベンザミドメチルシラン、トリスプロペノキシメチルシラン、アルキルジアルコキシアミドシラン、アルキルアルコキシビスアミドシラン、（ＣＨ３Ｓｉ（ＯＣ２Ｈ５）（ＣＨ３ＣＯＣ６Ｈ５）２、ＣＨ３Ｓｉ（ＯＣ２Ｈ５）−（ＨＣＯＣ６Ｈ５）２、メチルジメトキシ（エチルメチルケトキシモ）シラン；メチルメトキシビス−（エチルメチルケトキシモ）シラン、メチルジメトキシ（アセタールドキシモ）シラン、メチルジメトキシ（メチルカルバマート）シラン；エチルジメトキシ（Ｎ−メチルカルバマート）シラン；メチルジメトキシイソプロペノキシシラン；トリメトキシイソプロペノキシシラン；メチルトリイソプロペノキシシラン；メチルジメトキシ（ブタ−２−エン−２−オキシ）シラン；メチルジメトキシ（１−フェニルエテノキシ）シラン；メチルジメトキシ−２（１−カルボエトキシプロポキシ）シラン；メチルメトキシジ−Ｎ−メチルアミノシラン；ビニルジメトキシメチルアミノシラン；テトラ−Ｎ，Ｎ−ジエチルアミノシラン；メチルジメトキシメチルアミノシラン；メチルトリシクロヘキシルアミノシラン；メチルジメトキシ−エチルアミノシラン；ジメチルジ−Ｎ，Ｎ−ジメチルアミノシラン；メチルジメトキシイソプロピルアミノシラン；ジメチルジ−Ｎ，Ｎ−ジエチルアミノシラン；エチルジメトキシ（Ｎ−エチルプロピオンアミド）シラン；メチルジ−メトキシ（Ｎ−メチルアセトアミド）シラン；メチルトリス（メチルアセトアミド）シラン；エチルジメトキシ（Ｎ−メチルアセトアミド）シラン；メチルトリス（メチルベンズアミド）シラン；メチルメトキシビス（Ｎ−メチルアセトアミド）シラン；メチルジメトキシ（カプロラクタム）シラン；トリメトキシ（Ｎ−メチルアセトアミド）シラン；メチルジメトキシエチルアセトイミダトシラン；メチルジメトキシ−プロピルアセトイミダトシラン；メチルジメトキシ（，Ｎ  ’，Ｎ’−トリメチルウレイド）シラン；メチルジメトキシ（Ｎ−アリル−Ｎ  ’，Ｎ’−ジメチルウレイド）シラン；メチルジメトキシ（Ｎ−フェニル−Ｎ  ’，Ｎ’−ジメチルウレイド）シラン；メチルジメトキシイソシアナトシラン；ジメトキシジイソシアナトシラン；メチルジメトキシチオイソシアナトシラン；メチルメトキシジチオイソシアナトシラン、テトラメトキシシラン、テトラエトキシシラン、テトラプロポキシシラン、テトラブトキシシラン、メチルトリメトキシシラン、メチルトリエトキシシラン、ビニルトリメトキシシラン、ビニルトリエトキシシラン、フェニルトリメトキシシラン、フェニルトリエトキシシラン、３−シアノプロピルトリメトキシシラン、３−シアノプロピルトリエトキシシラン、３−（グリシドキシ）プロピルトリエトキシシラン、１，２−ビス（トリメトキシシリル）エタン、シクロヘキシルアミノメチルトリエトキシシラン、モルホリノメチルトリメトキシシラン、１，２−ビス（トリエトキシシリル）エタンメチルトリス（メチルエチルケトキシモ）シラン、ビニルトリス（メチルエチルケトキシモシラン）、メチルトリスメチルトリス（アセトノキシモ）シラン、エチルトリス（アセトノキシモ）シラン、ビニルトリス（アセトノキシモ）シラン、フェニルトリス（アセトノキシモ）シラン、テトラキス（メチルエチルケトキシモ）シラン、メチルトリアセトキシシラン、エチルトリアセトキシシラン、ビニルトリアセトキシシラン、ジメチルジアセトキシシラン、メチルビニルジアセトキシシランまたは二種以上の組み合わせから選択される。  
【００４８】
本発明に係る充填材の例としては、例えば、好ましくは少なくとも３０ｍ２／ｇのＢＥＴ表面積を有する強化性充填剤、例えばカーボンブラック、ヒュームドシリカ、沈殿シリカ、シリカゲル、およびケイ素−アルミニウム混合酸化物である。あるいは、前記充填剤は、疎水化されていてもよく、すなわち、オルガノシランまたはシロキサンで部分的にまたは完全に処理されて親水性が低くなり、水分が減少するか、または組成物の粘度および貯蔵安定性が制御され得る。そのような化合物の商品名は、Ａｅｒｏｓｉｌ（登録商標）、ＨＤＫ（登録商標）、ＣＡＢ−Ｏ−ＳＩＬ（登録商標）等である。また、本発明によれば、好ましくは３０ｍ２／ｇ未満のＢＥＴ表面積を有する非補強性充填剤、例えば粉砕および破砕石英、石英の粉末、クリストバライト、ケイソウ土、ケイ酸カルシウム、ケイ酸ジルコニウム、黒鉛またはカオリンのような粘土、ベントナイト、モンモリロナイト（処理／未処理）、モレキュラーシーブを含むゼオライト、例えばナトリウムアルミニウム珪酸塩、酸化アルミニウム、二酸化チタン、酸化鉄、酸化亜鉛等の金属酸化物およびそれらの混合酸化物、水酸化アルミニウムのような金属水酸化物、硫酸バリウム、炭酸カルシウム、石膏、窒化珪素、炭化珪素、窒化硼素、ガラスパウダー、ポリマーパウダー（カーボンパウダー、アクリロニトリル、ポリエチレン、ポリプロピレン、ポリテトラフルオロエチレン等）、中空ガラス、プラスチックビーズ等が挙げられる。好ましい実施形態では、充填剤はケイ素原子を含む上記化合物から選択される。より好ましくは、粉砕および破砕石英、石英の粉末、クリストバライト、ケイソウ土、ケイ酸塩、ヒュームドシリカ、沈殿シリカ、シリカゲルおよびケイ酸ジルコニウムであり、最も好ましくは、充填剤はケイ酸塩である。ＢＥＴ表面積は、ＤＩＮ  ＩＳＯ  ９２７７：２００３−０５に従って決定される。
【００４９】
本発明によるホットメルト接着剤組成物は、ホットメルト接着剤の総重量を基準にして、本発明の熱可塑性組成物を２０〜８０重量％含むことが好ましい。より好ましい実施形態では、３０〜７０重量％、最も好ましくは４５〜６０重量％が含まれる。
【００５０】
本発明によるホットメルト接着剤組成物は、ホットメルト接着剤の総重量を基準にして、少なくとも１つの充填剤を２０〜６０重量％含むことが好ましい。より好ましい実施形態では、１５〜５０重量％、最も好ましくは２０〜３０重量％が含まれる。
【００５１】
当該技術分野で公知の他の添加剤を含んでいてもよい。用語「添加剤」は、染料、チキソトロピー剤（例えば、尿素誘導体、フィブリル化またはパルプ短繊維）、着色ペーストおよび／または顔料、導電性添加剤（例えば、導電性カーボンブラックまたは過塩素酸リチウム）、可塑剤、粘着付与剤、本発明のポリアミドとは異なった更なる熱可塑性ポリマー、安定剤、接着促進剤、レオロジー添加剤、ワックス、触媒、水分スカベンジャー、またはそれらの任意の組み合わせを包含する。
【００５２】
本発明によるホットメルト接着剤組成物は、ホットメルト接着剤の総重量に基づいて、好ましくは０．１〜３０重量％の添加剤を含む。より好ましい実施形態では、１〜２５重量％、最も好ましくは５〜２０重量％が含まれる。さらにより好ましい実施形態では、添加剤は、安定剤、接着促進剤、可塑剤、粘着付与剤、本発明のポリアミドとは異なった熱可塑性ポリマー、触媒、水分捕捉剤およびそれらの組み合わせから選択される。
【００５３】
本発明によるホットメルト接着剤組成物は、例えばアビエチン酸、アビエチン酸エステル、他のロジンエステル、ポリテルペン樹脂、テルペン／フェノール樹脂、スチレン化テルペン、ポリ−α−メチルスチレン、α−メチルスチレン−フェノールまたは脂肪族、芳香族または芳香族／脂肪族炭化水素樹脂またはクマロン／インデン樹脂である。これらの粘着付与樹脂は、異なった成分の相溶性を改善するために、必要に応じてＯＨ基を含有してよい。  
【００５４】
本発明によるホットメルト接着剤組成物は、ホットメルト接着剤の総重量に基づいて、少なくとも１つの粘着付与剤を好ましくは０．１〜３０重量％含む。より好ましい実施形態では、１〜２５重量％、最も好ましくは５〜２０重量％が含まれる。  
【００５５】
本発明によるホットメルト接着剤組成物は、さらなる熱可塑性ポリマーを含有してもよい。これらは、好ましくは、ＥＶＡ、ポリウレタンポリマー、ゴムタイプポリマー、スチレンコポリマー、ポリエステルコポリマー、ポリカーボネート、アクリル、熱可塑性ポリウレタンおよびこれらの組み合わせから選択される。  
【００５６】
本発明によるホットメルト接着剤組成物は、ホットメルト接着剤の全重量を基準にして、少なくとも１つの更なる熱可塑性ポリマー０．１〜３０重量％を含むことが好ましい。より好ましい実施形態では、１〜２５重量％、最も好ましくは５〜２０重量％が含まれる。
【００５７】
本発明のホットメルト接着剤組成物は、フタレート、ベンゾエート、スクロースエステルおよびスルホンアミドのような組成物のホットメルト能力を妨げない限り、可塑剤を含有してもよい。一例として、液体フタレート可塑剤、芳香族エステルをベースとする可塑剤、例えば安息香酸エステル、またはジシクロヘキシルフタレート、シクロヘキサンジメタノールジベンゾエートなどの固体可塑剤を挙げることができる。スクロースアセテートイソブチレート、オルト−／パラ−トルエンスルホンアミドまたはＮ−エチル−オルト−  トルエンスルホンアミドのような他の可塑剤も適している。
【００５８】
本発明によるホットメルト接着剤組成物は、ホットメルト接着剤の総重量に基づいて、好ましくは０．１〜３０重量％の可塑剤を含む。より好ましい実施形態では、１〜２５重量％、最も好ましくは５〜２０重量％が含有される。
【００５９】
安定剤として、酸化防止剤、ＵＶ安定剤、加水分解安定剤などの異なった成分を使用することができる。これらの成分の例は、高分子量の硫黄含有およびリン含有フェノールまたはアミンの立体障害フェノールである。これには、立体障害フェノール、多官能性フェノール、チオエーテル、置換ベンゾトリアゾール、ヒンダードベンゾフェノンおよび／または立体障害アミンが含まれる。加水分解安定剤の例としては、オリゴマーおよび／またはポリマー脂肪族または芳香族カルボジイミドが挙げられる。そのような成分は、市販されており、当業者に知られている。
【００６０】
接着促進剤として、好ましくは有機官能性シランをモノマー、オリゴマーまたはポリマーのいずれかの形態で使用することができる。有機官能性シランは、好ましくは、３−グリシドキシプロピルトリアルコキシシラン、３−アクリロキシプロピルトリアルコキシシラン、３−アミノプロピルトリアルコキシシラン、１−アミノアルキルトリアルコキシシラン、α−メタクリルオキシメチルトリアルコキシシラン、ビニルトリアルコキシシラン、Ｎ−アミノエチル−３−アミノプロピル−メチルジアルコキシシラン、フェニルアミノプロピルトリアルコキシシラン、アミノアルキルトリアルコキシジシラン、イソ−ブチルメトキシシラン、Ｎ（２−アミノエチル）−３−アミノプロピルトリアルコキシシラン、メタクリルオキシメチル−トリエトキシシラン、好ましくはＣ１〜Ｃ４モノアルコールを含むアルコキシとのそれらの混合物から選択される。使用される好ましい量は、ホットメルト接着剤組成物の総重量に基づいて０．０５〜５重量％、特に０．１〜２重量％である。
【００６１】
本発明に係るホットメルト接着剤組成物は、安定剤および接着促進剤またはこれらの組み合わせから選択される化合物を、ホットメルト接着剤の総重量に基づいて好ましくは０．１〜３０重量％含む。より好ましい実施態様では、１〜２５重量％、最も好ましくは５〜２０重量％含まれる。  
【００６２】
水分捕捉剤は、好ましくは、ビニルトリメトキシシラン、メチルトリメトキシシラン、ヘキサメチルジシラザン、パラトルエンスルホニルイソシアネート（ＰＴＳＩ）、またはそれらの組み合わせから選択される。
【００６３】
本発明に係るホットメルト接着剤組成物は、ホットメルト接着剤の総重量に基づいて好ましくは０．１〜５重量％の水分捕捉剤を含みます。０．２〜３重量％、より好ましい実施形態において、最も好ましくは０．５〜１重量％が含まれています。
【００６４】
好ましくは、本発明の触媒は、有機チタン化合物、有機スズ化合物、有機ジルコニウム化合物、アミン化合物、有機アルミニウム化合物、酸性リン酸エステル、酸性リン酸エステルとアミン化合物からの反応生成物、飽和または不飽和多塩基性カルボン酸またはその無水物、カルボン酸化合物とアミン化合物からの反応生成物、およびオクチル酸鉛から選択される。例示的なスズ化合物は、ジブチル錫ジラウレート、ジブチル錫マレエート、ジブチル錫ジアセテート、ジオクチル錫マレエート、ジブチル錫フタレート、オクタン酸スズ、スズナフテン、ステアリン酸スズ、バーサテート錫、ジブチルスズオキサイドとフタル酸エステルからの反応生成物、例えばジブチル錫ジアセチルアセトナート等のキレート化合物、およびジブチルスズオキシドである。例示的な有機チタン化合物は、チタン酸エステル、例えばテトラブチルチタネート、テトラプロピルチタネート、テトライソプロピルチタネートおよびトリエタノールアミンチタネート、およびキレート化合物、例えばチタンテトラアセチルアセトナート等である。例示的な有機アルミニウム化合物は、アルミニウムトリスアセチルアセトネート、アルミニウムトリス（エチルアセトアセテート）、ジイソプロポキシアルミニウムエチルアセトアセテートである。例示的なジルコニウム化合物は、ジルコニウムテトライソプロポキシド、ジルコニウムテトラブトキシドとジルコニウムテトラアセチルアセトネートである。例示的なアミン化合物は、ブチルアミン、オクチルアミン、ラウリルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、および１，８−ジアザビシクロ［５．４．０］ウンデセン−７（ＤＢＵ）である。カルボン酸を有するこれらのアミンの塩も使用することができる。他の例として、ポリアミンの過剰と多塩基酸から得られる低分子量ポリアミド樹脂およびエポキシ化合物とポリアミンの過剰との反応生成物が挙げられる。また、有機鉛、鉛、オクチル酸のような化合物、有機鉄、鉄ナフテネートなどの化合物、有機バナジウム化合物、ビスマス塩、例えばビスマストリス（２−エチルヘキサノエート）およびビスマストリス（ネオデカノエート）等、および過剰の有機カルボン酸および有機アミンからの反応生成物等が挙げられる。これらの促進剤は、単独またはそれらの２つ以上を組み合わせて使用し得る。これらのシラノール縮合触媒のうち、有機金属化合物とアミン化合物を含む有機金属化合物または組合せ系は、硬化性の観点から好ましい。
【００６５】
本発明に係るホットメルト接着剤組成物は、ホットメルト接着剤の総重量に基準に好ましくは０．１〜５重量％の触媒を含む。より好ましい実施形態においては、０．２〜３重量％、最も好ましくは０．５〜１重量％が含まれます。
【実施例】
【００６６】
実施例および測定方法  
分子量決定
各シロキサン化合物は、同一クロマトグラフィー条件でゲルパーミエーションクロマトグラフィー（ＧＰＣ）により分子量および分子量分布について分析した。試験試料はトルエンに溶解し、調製した試料溶液の各々を分析バイアルに０．２０μｍのシリンジフィルターを通して濾過した。調製した試料溶液を８０℃でトルエン溶出および屈折率検出とのＳｔｙｒａｇｅｌカラムを用いてＧＰＣ分離法を用いた液体クロマトグラフィーにより分析した。試験物質について測定した数平均分子量（Ｍｎ）および重量平均分子量（Ｍｗ）は、ポリスチレン標準を用いて行った外部較正に基づく。
【００６７】
溶融粘度（本発明において粘度という）  
溶融粘度は、粘度標準油を用いて較正したブルックフィールド粘度計モデルＲＶＤＶ−１＋モデル１０６温度コントローラとサーモユニットを用いて測定した。接着剤の１０〜１２ｇの使い捨てアルミニウム粘度計チューブに秤量した。チューブは、粘度計に挿入し、１６０℃で３０分間平衡化させました。予熱スピンドルＮｏ．２７を接着剤に挿入し、１６０℃で３０分間回転させた。回転の速度は、測定された粘度範囲に応じて変化させた。１６０℃での初期粘度Ｖ１を測定した。
【００６８】
抗張力  
引張強度は、５ｋＮのロードセルを備えたＧａｌｄａｂｉｎｉダイナモモデルＳｕｎ５を使用して、ＡＳＴＭのＤ４１２／ＤＩＮ５３５０４／ＩＳＯ３７に従って測定した。試験中、機械は５００ｍｍ／分の変位速度を維持する。機械は、引張強度を決定するために、最高の引張応力を記録した。
【００６９】
硬度
硬度は、ショアＡ型を測定するためのシステムを備えたＡＴＳｆａａｒデュロメータを用いて、ＡＳＴＭのＤ２２４０／ＤＩＮ５３５０５／ＩＳＯ８６８／ＩＳＯ  ２７８３に従って決定しました。製品は、２５℃／５０％ＨＲで７日間硬化させて２ｍｍ厚シートを調製する。測定は、６ｍｍ厚みを得るために２片を用いて行う。
【００７０】
重ね剪断（基材：Ａｌ−Ａｌおよびステンレス鋼−ステンレス鋼）
これは、５ｋＮのロードセルを備えたＧａｌｄａｂｉｎｉダイナモメータモデルＳｕｎ５を使用して、ＡＳＴＭ  Ｄ１００２−０５／ＡＳＴＭ  Ｄ３１６３／ＩＳＯ４５８７／ＤＩＮ  ＥＮ  １４６５に従って決定した。試料は１２．７ｍｍ×２５．４ｍｍの重なりを有する基材の二つの部品を組み立てて調製する。ギャップは１ｍｍである。生成物は、試験前に２５℃／５０％ＨＲで７日間硬化する。
【００７１】
軟化点
軟化点はＰＡＣ環および環球機器モデルＨＲＢを用いて決定した。軟化点は、水平環内に保持された試料のディスクが試料の鋼球の重量下で所定の距離下方に向けられる温度に試料をオイルバス中で所定の速度で加熱する温度と定義される。試験は、３．５グラムの金属ボールを用いて生成物の１．６グラム上で実行される。
【００７２】
熱可塑性組成物の調製  
方法Ａ１  
ポリアミドを溶融し、不活性雰囲気（窒素ガス）中でフラスコ中にその融点以上に加熱した。混合物の温度は、ポリアミドの融点以上に維持しながら、液体シロキサン化合物は、徐々に撹拌（約２００ｒｐｍ）下で添加した。混合物は、ポリアミド、その後排出の融点以上（約２４００〜２８００ｒｐｍで）１時間３０分間混合した。固体熱可塑性組成物を冷却後に得た。  
【００７３】
方法Ａ２（比較法）  
ポリアミド、液体ポリシロキサン化合物と安定化剤（約２４００〜２８００ｒｐｍで）１時間３０分攪拌しながらフラスコに一緒に入れ、不活性雰囲気（窒素ガス）中のポリアミドの融点以上に加熱した。液体組成物を冷却後に得た。
【００７４】
ホットメルト接着剤の調製  
方法Ｂ  
ミキサーに熱可塑性組成物を充填し、熱可塑性混合物が液体である温度に加熱した。その後、フィラーを添加した。次いで混合物を１０５〜１２０℃の温度にし、動的真空を約２時間適用した。混合物を添加し、６０℃および任意の添加剤および組成物のさらなる成分に冷却した。再度に混合物を、動的真空を約２０分間適用しながら撹拌し、ホットメルト接着剤を得た。
【００７５】
反応性ホットメルトが意図される場合、混合物を７５〜８５℃へ冷却し、架橋剤を添加し、動的真空を２時間動的真空工程後、６０℃に冷却する前に約１時間適用した。
【００７６】
実施例１  
熱可塑性組成物を方法Ａ１に従って調製した。  
組成物：
４０重量％ポリアミド（Ｔｅｃｈｎｏｍｅｌｔ  ＰＡ  ６７３０、約８５℃の融点を有する）
５７．５重量％液体ポリシロキサン（２５℃で粘度２０，０００ｍＰａ・ｓ；ＯＨ末端）
２．５重量％アミノ官能性シロキサン（ＣＨＴからＨａｎｓａＡＳ８０２０）
【００７７】
実施例２
熱可塑性組成物を方法Ａ１に従って調製しました。  
組成物：  
４０重量％ポリアミド（Ｔｅｃｈｎｏｍｅｌｔ  ＰＡ  ６７３０、約８５℃の融点を有する）
５７．５重量％液体ポリシロキサン（２５℃で粘度２０，０００ｍＰａ・ｓ、ＯＨ末端）
２．５重量％アミノ官能性シロキサン（ＣＨＴからＨａｎｓａＡＳＲ７０２０）  
【００７８】
実施例３  
熱可塑性組成物を方法Ａ１に従って調製した。
組成物：  
３０重量％ポリアミド（ＰＡ  Ｔｅｃｈｎｏｍｅｌｔ  ２００６、約１１０℃の融点を有する）
６７．５重量％液体ポリシロキサン（粘度２５℃で３，５００ｍＰａｓ、ＯＨ末端）
２．５重量％アミノ官能性シロキサン（ＣＨＴからＨａｎｓａＡＳ７０２０）
【００７９】
実施例４
熱可塑性組成物を方法Ａ１に従って調製した。
組成物：
４０重量％ポリアミド（ＰＡ  Ｔｅｃｈｎｏｍｅｌｔ  ６７３０、約８５℃の融点を有する）  
５７．５重量％液体ポリシロキサン（２５℃で粘度２０，０００ｍＰａ・ｓ、ＯＨ末端）
２．５重量％アミノ官能性シロキサン（ＣＨＴからＨａｎｓａＡＳＲ７０２０）
【００８０】
比較例５〜７
比較例５〜７は、方法Ａ２に従って調製した。実施例１〜４である化合物および量を使用した。比較例５〜７ではもっぱら、任意の熱可塑性を示さない液体が得られた。
【００８１】
実施例８
ホットメルト接着剤は、方法Ｂに従って調製した。
５０重量％実施例２に記載の熱可塑性組成物
６．１重量％ＣＨ３末端ポリジメチルシロキサン（２５℃で粘度１，０００ｍＰａ・ｓ）
３３．１重量％Ｓｉｌｂｏｎｄ  ８０００ＴＳＴ（充填材）
５重量％Ａｅｒｏｓｉｌ  Ｒ９７４（処理シリカ；充填剤）  
１重量％Ｒａｖｅｎ１０２０（カーボンブラック）  
２．９５重量％ＬＭ  ４００（架橋剤）  
１．６５重量％シランＡ  １１１０（接着促進剤）  
０．２重量％Ｆｏｒｍｒｅｚ  ＵＬ  ２８（触媒）  
０．１重量％ヘキサメチルジシラザン（水分捕捉剤）  
【００８２】
得られたホットメルトは、次の特性を示した：
６．２バール及び９５℃での押出：３４．６１（ｇ／分）
引張強度：１．６２（ｇ／分）
破断伸び：２３０％
硬度（ショアＡ）：４５  
重ね剪断（アルミニウム）：１．１６７Ｎ／ｍｍ２
重ね剪断（ステンレス鋼）：１．１５Ｎ／ｍｍ２
本明細書の当初の開示は、少なくとも下記の態様を包含する。
［１］好ましくは１８５℃未満の融点を有する少なくとも１つのポリアミドと、好ましくは２５℃で７５０〜１００，０００ｍＰａ．ｓの粘度を有し、ＯＨ末端化された少なくとも１つの液体ポリシロキサン化合物とを含む熱可塑性組成物であって、以下の工程を含む方法により得られる熱可塑性組成物：
１ａ）少なくとも１つのポリアミドを少なくとも１つのポリアミドの融点より高い温度、好ましくは１８５℃未満の温度に加熱する工程；
２ａ）攪拌下に、
少なくとも１つのポリシロキサンを
工程１ａ）の加熱された化合物に添加する工程、温度は少なくとも１つのポリアミドの融点より高く、好ましくは１８５℃未満に保たれ；および
３ａ）得られた工程２ａ）の混合物を好ましくは８０〜１８０℃、より好ましくは１１０〜１４０℃で混合する工程。
［２］工程２ａ）において少なくとも一つの安定化剤をさらに添加する、［１］に記載の熱可塑性組成物。
［３］少なくとも１つのポリアミドは、熱可塑性組成物の全重量に基づいて２５〜７０重量％において存在する、［１］または［２］に記載の熱可塑性組成物。
［４］安定化剤は、少なくとも１つの液体ポリシロキサンとは異なったアミノ官能性シロキサンであり、好ましくは、熱可塑性組成物の全重量に基づいて０．１〜１５重量％において存在する、［２］または［３］に記載の熱可塑性組成物。
［５］シーラント、接着剤において、またはレオロジー調整剤または表面改質剤としての［１］〜［４］のいずれかに記載の熱可塑性組成物の使用。
［６］［１］〜［４］のいずれかに記載の熱可塑性組成物を含むホットメルト接着剤。
［７］充填剤および任意に添加剤を更に含む、［６］に記載のホットメルト接着剤。
［８］架橋剤を更に含む、［６］または［７］に記載のホットメルト接着剤。
［９］架橋剤は、メチルトリス（ジメチルケトキシム）シラン、ビニルトリス（メチルエチルケトキシム）シラン、メチルトリス（メチルエチルケトキシム）シランおよびこれらの組み合わせから選択される、［８］に記載のホットメルト接着剤。
［１０］ホットメルト接着剤の全重量に基づいて２０〜８０重量％の量で請求項１〜４のいずれかに記載の熱可塑性組成物を含む、［６］〜［９］のいずれかに記載のホットメルト接着剤。
［１１］ホットメルト接着剤の全重量に基づいて１０〜６０重量％の量で充填剤を含む、［７］〜［１０］のいずれかに記載のホットメルト接着剤。
［１２］充填剤はケイ酸塩である、［７］〜［１１］のいずれかに記載のホットメルト接着剤。
［１３］少なくとも１つの添加剤は、接着促進剤、安定剤、粘着付与剤、更なる熱可塑性ポリマー、可塑剤、触媒、湿気捕捉剤およびこれらの組み合わせからなる群から選択される、［７］〜［１２］のいずれかに記載のホットメルト接着剤。
［１４］少なくとも１つの添加剤は、ホットメルト接着剤の全重量に基づいて０．１〜３０重量％存在する、［７］〜［１３］のいずれかに記載のホットメルト接着剤。
［１５］自動車部品、構造物、窓、グレージング、衛生用品、付属品、屋根材、配管、器具の適用および窓枠の接合における、［６］〜［１４］のいずれかに記載のホットメルト接着剤の使用。